ITO 층 이 형성 된 기재 필름 을 롤 투 롤 방식 으로 이송 시키 면서 상기 ITO 층 위 에 산화아연 함유 코팅 액 ( Zn ( OAC ) 22 H 2 O 247 mg , KOH 126 mg 및 1 - 부탄올 ( 1 - Butanol ) 1 ㎖ 를 혼합 하 여 제조 함 ) 을 형태 로 슬 롯다 이 코팅 한 후 140 ℃ 에서 건조 하 여 40 ㎚ 두께 로 전자 수송 층 을 형성 하 였 다 . 상기 슬 롯다 이 코팅 시 라인 속도 ( line speed ) 는 0 . 3 m / min , 슬롯 다이 높이 는 100 ㎛, 코팅 액 유량 ( flow rate ) 은 0 . 2 ㎖/ min 으로 하 였 다 .